(57)【要約】【課題】薄型で高い光学特性を有しつつ、耐久性をも良好に維持した偏光板、ならびにこれを用いた光学部材および液晶表示装置を提供する。【解決手段】偏光子１１と、該偏光子の少なくとも片面に形成されたコーティング層１２とを備え、コーティング層１２は、水溶性樹脂（Ａ）と、水溶性の有機チタン化合物および水溶性の有機ジルコニウム化合物から選択される少なくとも１種からなる水溶性有機金属化合物（Ｂ）と、を含む組成物から形成された層である偏光板１００が提供される。コーティング層１２を偏光子１１の片面に設け、他面には透明な保護層１３を設けることができ、またコーティング層１２の外側に感圧式接着剤層１４を設けることができる。この偏光板に他の光学層を積層して光学部材とすることができる。また、上記偏光板を感圧式接着剤層１４側で液晶セルに貼合し、液晶表示装置とすることができる。【選択図】図３
2008257025.tif 000002
【特許請求の範囲】
【請求項１】
偏光子と、前記偏光子の少なくとも片面に形成されたコーティング層とを備え、
前記コーティング層は、水溶性樹脂（Ａ）と、水溶性の有機チタン化合物および水溶性の有機ジルコニウム化合物から選択される少なくとも１種からなる水溶性有機金属化合物（Ｂ）と、を含む組成物から形成された層である、偏光板。
【請求項２】
前記コーティング層は前記偏光子の片面に形成され、
前記偏光子の前記コーティング層が形成された面と反対の面に透明樹脂フィルムからなる保護層がさらに形成されてなる、請求項１に記載の偏光板。
【請求項３】
前記透明樹脂フィルムは、セルロース系樹脂、環状オレフィン系樹脂および鎖状オレフィン系樹脂から選択される樹脂からなる、請求項１または２に記載の偏光板。
【請求項４】
前記水溶性樹脂（Ａ）がポリビニルアルコール系樹脂である、請求項１〜３のいずれかに記載の偏光板。
【請求項５】
前記水溶性有機金属化合物（Ｂ）が有機チタン化合物であって、下記の式（１）および（２）、
（ＨＯ）2Ｔｉ［ＯＣＨ（ＣＨ3）ＣＯＯＨ］2                      （１）
（Ｃ3Ｈ7Ｏ）2Ｔｉ［ＯＣＨ2ＣＨ2Ｎ（ＣＨ2ＣＨ2ＯＨ）2］2          （２）
で表される化合物から選択される１種以上からなる、請求項１〜４のいずれかに記載の偏光板。
【請求項６】
前記コーティング層の厚みが１〜２０μｍの範囲内である、請求項１〜５のいずれかに記載の偏光板。
【請求項７】
前記コーティング層を挟んで前記偏光子と対向するように感圧式接着剤層がさらに形成されてなる、請求項１〜６のいずれかに記載の偏光板。
【請求項８】
請求項１〜７のいずれかに記載の偏光板と、光学層と、が積層された積層体からなる、光学部材。
【請求項９】
液晶セルの少なくとも片面に、請求項７に記載の偏光板が形成されてなり、
前記偏光板が、前記感圧式接着剤層によって前記液晶セルに貼合されてなる、液晶表示装置。
【発明の詳細な説明】
【技術分野】
【０００１】
本発明は、薄型で耐久性と光学特性とに優れる偏光板ならびにこれを備える光学部材および液晶表示装置に関する。
【背景技術】
【０００２】
液晶表示装置（ＬＣＤ）に用いる偏光板としては、これまで偏光子の両面に保護層を有するものが用いられてきた。保護層としては、トリアセチルセルロースや環状オレフィン系樹脂等の樹脂フィルムが用いられてきた。しかしながら、これらの樹脂フィルムは数十μｍの厚みがあり、近年のＬＣＤの薄型化には好適な部材であるとは言い難くなってきている。また、上記の保護層は一般的に屈折率異方性を有する。よって、ここ最近で急速に普及してきた高視野角ＬＣＤにおいて上記の保護層を用いると、屈折率異方性を有するフィルムからなる保護層を偏光子と液晶セルとの間に配置してしまうこととなり、本来の視野角特性が低下してしまう等の問題がある。
【０００３】
上述したトリアセチルセルロースは面内の屈折率異方性はさほど有さないものの、厚み方向の位相差値を３０〜７０ｎｍ程度有しており、この位相差が視野角特性を低下させる原因となっている。この現象は特にＩＰＳ（Ｉｎ−ｐｌａｎｅ  Ｓｗｉｔｃｈｉｎｇ：横電解）モードと呼ばれる液晶モードにおいて顕著であると言えるが、その他のＶＡ（Ｖｅｒｔｉｃａｌ  Ａｌｉｇｎｍｅｎｔ：垂直配向）モードやＴＮ（Ｔｗｉｓｔｅｄ  Ｎｅｍａｔｉｃ：ねじれネマチック）モード等においても、かかるトリアセチルセルロース等が有するような位相差値が存在しない偏光板を用いる方が、設計の自由度等の観点から有益であることが多い。
【０００４】
また、近年では、厚み方向に屈折率異方性を持たないトリアセチルセルロースや、屈折率異方性の小さい環状オレフィン系樹脂等のフィルムからなる保護層も開発されてきている。しかしながらこれらの保護層を形成する際には、樹脂を単独の自立膜として成型した後に偏光子と貼り合わせる手法をとることから、自立膜をハンドリングできるだけの厚みを必要とし、その厚みは数十μｍに及ぶ。従って、薄型ＬＣＤへの適用に関して最好適な部材であるとは言い難い。また、屈折率異方性が小さいとは言うものの、数ｎｍの位相差を有している場合が多く、正面のコントラストや視野角特性の低下の原因となっている。
【０００５】
このように、光学特性だけを考えると、偏光子における液晶セル側となる面には保護層を配置しないことが好ましい。しかしながら、単純に偏光子において液晶セル側となる面の保護層を取り除いてしまうと、環境変化等によって偏光子にクラックが発生したりする等の劣化が生じることが知られている。
【０００６】
特許文献１には、軽量性と耐久性とを両立させた偏光板を提供することを目的として、片側に粘着層を有する合成樹脂フィルム（１）の粘着面に、透明合成樹脂フィルムからなる保護層（２）を、その上に接着剤層（３）を介して、ポリビニルアルコール系偏光フィルム（４）、粘着剤層（５）、剥離フィルム（６）を順次積層してなる偏光板が提案されている。
【０００７】
特許文献２には、偏光子フィルムの外側にのみＴＡＣ（トリアセチルセルロース）フィルムを形成した構造を薄肉化のために採用しつつ、貼合対象側が凹となる反りが生じないようにして、貼合作業を正確にかつ効率良く行なうことを目的として、偏光子フィルムまたは位相差フィルムを平面状態に保形する保形フィルムを、該偏光子フィルムまたは位相差フィルムの両面のうちの一方の両側に積層し、該保形フィルムにおける偏光子フィルムまたは位相差フィルムの積層側の反対側に保護フィルムを剥離可能に積層し、該偏光子フィルムまたは位相差フィルム側が凹となる反りが生じるのを防止可能に該保護フィルムを所定の厚さに設定してある光学フィルムが提案されている。
【０００８】
特許文献３には、むらをなくして表面品位を向上した偏光フィルムおよび表示装置の提供を目的として、偏光用のシート状の偏光子と、この偏光子の１面側に粘着された保護層と、該偏光子のこの保護層の面とは反対側の面に形成された粘着層とを具備したことを特徴とする偏光フィルムが提案されている。
【０００９】
特許文献４には、ポリビニルアルコール系樹脂からなる偏光フィルムに対し、実質的に有機溶剤を用いることなく、薄い保護層を形成して、偏光板のさらなる薄肉化および軽量化を計ることを目的として、ポリビニルアルコール系樹脂フィルムからなる偏光フィルムの少なくとも片面に、水溶性の皮膜形成性組成物からなる保護層を介して剥離フィルムが積層されていることを特徴とする偏光板が提案されている。
【００１０】
しかし特許文献１〜４の技術によっても、軽量で、かつ耐久性と光学特性とが十分高度に両立された偏光板を得るには至っていない。
【特許文献１】特開平１０−１８６１３３号公報
【特許文献２】特開２００１−１０８８３０号公報
【特許文献３】特開２００２−１４２２６号公報
【特許文献４】特開２００５−４３８５８号公報
【発明の開示】
【発明が解決しようとする課題】
【００１１】
したがって本発明の目的は、薄型で高い光学特性を有しつつ、耐久性をも良好に維持した偏光板、ならびにこれを備える光学部材および液晶表示装置を提供することにある。
【課題を解決するための手段】
【００１２】
本発明者らは、研究の結果、偏光子の表面に、特定の水溶性物質を含む水性組成物を用いてコーティング層を形成しておくことにより、該コーティング層側でたとえば感圧式接着剤層等を介して液晶セルに貼り合わせた場合にも優れた耐久性を有する偏光板が得られることを見出し、本発明に至った。
【００１３】
すなわち本発明は、偏光子と、該偏光子の少なくとも片面に形成されたコーティング層とを備え、コーティング層は、水溶性樹脂（Ａ）と、水溶性の有機チタン化合物および水溶性の有機ジルコニウム化合物から選択される少なくとも１種からなる水溶性有機金属化合物（Ｂ）と、を含む組成物から形成された層である偏光板に関する。
【００１４】
本発明の偏光板において、コーティング層は偏光子の片面に形成され、偏光子の該コーティング層が形成された面と反対の面に透明樹脂フィルムからなる保護層がさらに形成されることが好ましい。
【００１５】
本発明の偏光板において、透明樹脂フィルムは、セルロース系樹脂、環状オレフィン系樹脂および鎖状オレフィン系樹脂から選択される樹脂からなることが好ましい。
【００１６】
本発明の偏光板においては、水溶性樹脂（Ａ）がポリビニルアルコール系樹脂であることが好ましい。
【００１７】
本発明の偏光板においては、水溶性有機金属化合物（Ｂ）が有機チタン化合物であって、下記の式（１）および（２）、
（ＨＯ）2Ｔｉ［ＯＣＨ（ＣＨ3）ＣＯＯＨ］2                      （１）
（Ｃ3Ｈ7Ｏ）2Ｔｉ［ＯＣＨ2ＣＨ2Ｎ（ＣＨ2ＣＨ2ＯＨ）2］2          （２）
で表される化合物から選択される１種以上からなることが好ましい。
【００１８】
本発明の偏光板においては、コーティング層の厚みが１〜２０μｍの範囲内であることが好ましい。
【００１９】
本発明の偏光板においては、コーティング層を挟んで偏光子と対向するように感圧式接着剤層がさらに形成されることができる。
【００２０】
本発明はまた、上述のいずれかの偏光板と、光学層と、が積層された積層体からなる光学部材に関する。
【００２１】
本発明はまた、液晶セルの少なくとも片面に本発明の偏光板が形成されてなり、該偏光板が感圧式接着剤層によって液晶セルに貼合されてなる液晶表示装置に関する。
【発明の効果】
【００２２】
本発明によれば、薄型で高い光学特性を有しつつ、耐久性をも良好に維持した偏光板、光学部材および液晶表示装置を提供することが可能となる。
【発明を実施するための最良の形態】
【００２３】
以下、適宜図面も参照しながら、本発明の具体的な実施の形態を説明するが、本発明は図示する構成に限定されるものではない。
【００２４】
［偏光板］
本発明の偏光板は、偏光子と、該偏光子の少なくとも片面に形成されたコーティング層とを備える。該コーティング層は、水溶性樹脂（Ａ）と、水溶性の有機チタン化合物および水溶性の有機ジルコニウム化合物から選択される少なくとも１種からなる水溶性有機金属化合物（Ｂ）（以下、単に水溶性有機金属化合物（Ｂ）とも記載する）と、を含む組成物から形成された層である。
【００２５】
図１は、本発明に係る偏光板の構成の例を示す断面図である。図１に示す偏光板１００においては、偏光子１１の片側に、水溶性樹脂（Ａ）と水溶性有機金属化合物（Ｂ）とを含む組成物から形成された層であるコーティング層１２が配置されている。
【００２６】
＜偏光子＞
偏光子１１としては、たとえばポリビニルアルコール系樹脂等を使用でき、より具体的には、ポリビニルアルコール系樹脂フィルムに一軸延伸および二色性色素による染色処理を施して、該二色性色素を吸着配向させたもの等を使用できる。
【００２７】
偏光子１１を構成するために使用されるポリビニルアルコール系樹脂は、典型的には、ポリ酢酸ビニル系樹脂をケン化することにより得ることができる。ポリ酢酸ビニル系樹脂としては、酢酸ビニルの単独重合体であるポリ酢酸ビニルのほか、酢酸ビニルとそれに共重合可能な他の単量体との共重合体等が例示される。酢酸ビニルに共重合される他の単量体としては、例えば、不飽和カルボン酸類、オレフィン類、ビニルエーテル類、不飽和スルホン酸類、アンモニウム基を有するアクリルアミド類等が挙げられる。ポリビニルアルコール系樹脂のケン化度は、通常８５〜１００モル％程度、好ましくは９８モル％以上である。このポリビニルアルコール系樹脂は、さらに変性されていてもよく、例えば、アルデヒド類で変性されたポリビニルホルマールやポリビニルアセタール等も使用し得る。また、ポリビニルアルコール系樹脂の重合度は、通常１,０００〜１０,０００程度、好ましくは１,５００〜５,０００程度である。
【００２８】
かかるポリビニルアルコール系樹脂を製膜したものが、偏光子１１の原反フィルムとして好適に用いられる。ポリビニルアルコール系樹脂を製膜する方法は特に限定されるものでなく、公知の方法で製膜することができる。該原反フィルムの膜厚は特に限定されないが、例えば、１０μｍ〜１５０μｍ程度である。
【００２９】
偏光子１１は通常、上記のようなポリビニルアルコール系樹脂の原反フィルムを一軸延伸して一軸延伸フィルムを得る工程、二色性色素で染色して該二色性色素をフィルムに吸着させることにより染色フィルムを得る工程、染色後にホウ酸水溶液で処理する工程、および該ホウ酸水溶液による処理後に水洗する工程を経て、製造される。
【００３０】
一軸延伸は、二色性色素による染色の前に行なってもよいし、染色と同時に行なってもよいし、染色の後に行なってもよい。一軸延伸を染色の後で行なう場合には、該一軸延伸は、ホウ酸処理の前に行なってもよいし、ホウ酸処理中に行なってもよい。もちろん、これらの複数の段階で一軸延伸を行なうことも可能である。一軸延伸にあたっては、周速の異なるロール間で一軸に延伸してもよいし、熱ロールを用いて一軸に延伸してもよい。また、たとえば大気中で延伸を行なう乾式延伸であってもよいし、溶剤にて膨潤させた状態で延伸を行なう湿式延伸であってもよい。延伸倍率は、通常３〜８倍程度である。
【００３１】
ポリビニルアルコール系樹脂フィルムを二色性色素で染色するには、例えば、ポリビニルアルコール系樹脂フィルムを、二色性色素を含有する水溶液に浸漬すればよい。二色性色素として、具体的には、ヨウ素や二色性染料が用いられる。なお、ポリビニルアルコール系樹脂フィルムは、染色処理の前に、水、とりわけ温湯への浸漬処理を施しておくことが好ましい。
【００３２】
二色性色素としてヨウ素を用いる場合は通常、ヨウ素およびヨウ化カリウムを含有する水溶液に、ポリビニルアルコール系樹脂フィルムを浸漬して染色する方法が採用される。この水溶液におけるヨウ素の含有量は通常、水１００質量部あたり０.０１〜１質量部程度であり、ヨウ化カリウムの含有量は通常、水１００質量部あたり０.５〜２０質量部程度である。染色に用いる水溶液の温度は、通常２０〜４０℃程度であり、また、この水溶液への浸漬時間（染色時間）は、通常２０〜１,８００秒程度である。
【００３３】
一方、二色性色素として二色性染料を用いる場合は通常、水溶性二色性染料を含む水溶液に、ポリビニルアルコール系樹脂フィルムを浸漬して染色する方法が採用される。この水溶液における二色性染料の含有量は、通常、水１００質量部あたり１×１０-4〜１０質量部程度、好ましくは１×１０-3〜１質量部程度である。この水溶液は、硫酸ナトリウム等の無機塩を染色助剤として含有していてもよい。染色に用いる染料水溶液の温度は、通常２０〜８０℃程度であり、また、この水溶液への浸漬時間（すなわち染色時間）は、通常１０〜１,８００秒程度である。
【００３４】
二色性色素による染色後のホウ酸処理は、染色されたポリビニルアルコール系樹脂フィルムをホウ酸含有水溶液に浸漬することにより行なうことができる。ホウ酸含有水溶液におけるホウ酸の量は、水１００質量部あたり、通常２〜１５質量部程度、好ましくは５〜１２質量部程度である。二色性色素としてヨウ素を用いる場合には、このホウ酸含有水溶液はヨウ化カリウムを含有するのが好ましい。ホウ酸含有水溶液におけるヨウ化カリウムの量は、水１００質量部あたり、通常０.１〜１５質量部程度、好ましくは５〜１２質量部程度である。ホウ酸含有水溶液への浸漬時間は、通常６０〜１,２００秒程度、好ましくは１５０〜６００秒程度、さらに好ましくは２００〜４００秒程度である。ホウ酸含有水溶液の温度は、通常５０℃以上であり、好ましくは５０〜８５℃、より好ましくは６０〜８０℃である。
【００３５】
ホウ酸処理後のポリビニルアルコール系樹脂フィルムは、通常、水洗処理される。水洗処理は、例えば、ホウ酸処理されたポリビニルアルコール系樹脂フィルムを水に浸漬することにより行われる。水洗処理における水の温度は、通常５〜４０℃程度であり、浸漬時間は、通常１〜１２０秒程度である。水洗後は乾燥処理が施される。乾燥処理は通常、熱風乾燥機や遠赤外線ヒーターを用いて行われる。乾燥処理の温度は、通常３０〜１００℃程度、好ましくは５０〜１００℃である。乾燥処理の時間は、通常６０〜６００秒程度であり、好ましくは１２０〜６００秒程度である。
【００３６】
上記のようにして、ポリビニルアルコール系樹脂フィルムに、一軸延伸、二色性色素による染色およびホウ酸処理が施されて、偏光子１１を得ることができる。偏光子１１の厚みは、５〜４０μｍ程度とされることができる。
【００３７】
＜コーティング層＞
本発明において形成されるコーティング層１２は、水溶性樹脂（Ａ）と水溶性有機金属化合物（Ｂ）とを含む組成物から形成された層である。本発明においては、偏光子の少なくとも片面に該コーティング層を形成することにより、たとえば保護層等を形成する場合と比べて偏光板の薄型化が可能であるとともに、該コーティング層が有する良好な物理的強度によって、コーティング層を形成した側の面に保護層を設けなくても偏光板の耐久性が十分確保される。保護層が形成された偏光板においては、該保護層の屈折率異方性によって光学特性の低下が生じる場合があるが、本発明においては、上記のようなコーティング層を偏光子の少なくとも片面に形成するため、コーティング層を形成した側の面には保護層を形成しなくても耐久性を確保できる。また該コーティング層は比較的薄く屈折率異方性がほとんど発現しないため、本発明によれば偏光板の光学特性を向上させることができる。すなわち本発明においては、たとえば保護層が形成された偏光板を用いた液晶表示装置において生じるような角度による色変化を低減し、優れた光学特性を得ることができる。
【００３８】
（水溶性樹脂（Ａ））
本発明のコーティング層を形成するための塗工液として調製される組成物は、ポリビニルアルコール系樹脂からなる偏光子との密着性を確保することなどの観点から、水溶性樹脂（Ａ）を含有する。また、この組成物は、塗工性を確保するため、典型的には溶媒を含有する。ここで用いる溶媒は、水溶性樹脂（Ａ）を均一に溶解させるために、主成分を水とすることが好ましく、水を単独で溶媒とするか、または水に少量の有機溶媒を混合させたものを溶媒とすることが好ましい。
【００３９】
水溶性樹脂（Ａ）の例としては、ポリビニルアルコール系樹脂や水溶性アクリル樹脂等を挙げることができる。中でも、水溶性に優れるとともに偏光子に対する密着性に優れ、かつコーティング層に必要な物理的強度を容易に付与できる点で、ポリビニルアルコール系樹脂が好ましく用いられる。ポリビニルアルコール系樹脂は、部分ケン化ポリビニルアルコールや完全ケン化ポリビニルアルコールのほか、カルボキシル基等のアニオンで変性されたポリビニルアルコール、アセトアセチル基変性ポリビニルアルコール、メチロール基変性ポリビニルアルコール、アミノ基変性ポリビニルアルコールのような、変性されたポリビニルアルコール系樹脂であってもよい。変性されたポリビニルアルコール系樹脂を用いる場合、変性により導入される官能基の種類や量によって、水溶性等の特性を所望の範囲内に容易に制御できる。
【００４０】
適当なポリビニルアルコール系樹脂の市販品としては、（株）クラレから販売されている部分ケン化ポリビニルアルコールである“ＰＶＡ−４０３”（商品名）や、アニオン変性ポリビニルアルコールである“ＫＬ−５０６”（商品名）等を挙げることができる。これらクラレ社製ポリビニルアルコールの詳細は、同社のポバール樹脂専門サイト（ＵＲＬ：  ｈｔｔｐ：／／ｗｗｗ．ｐｏｖａｌ．ｊｐ／ｊａｐａｎ／ｐｏｖａｌ／ｔｏｐｉｃｓ／ｉｎｄｅｘ．ｈｔｍｌ）に“ＫＵＲＡＲＡＹ  ＰＯＶＡＬ”として掲載されている（アクセス日：２００７年３月２０日）。
【００４１】
上記ポリビニルアルコール系樹脂の重合度は、３００〜２０００の範囲内であることが好ましい。重合度が３００以上である場合、コーティング層の強度が良好であり、２０００以下である場合、コーティング層を形成するための塗工液を調製したときの該塗工液の粘度が上がり過ぎず、塗工液中の水溶性樹脂の濃度を高くすることができる。該重合度は、５００〜１８００の範囲内であることがより好ましい。
【００４２】
（水溶性有機金属化合物（Ｂ））
ポリビニルアルコール系樹脂をはじめとする上述のような水溶性樹脂（Ａ）は、その水溶性ゆえに単独では耐水性に乏しいため、本発明においては、該水溶性樹脂（Ａ）の耐水性を高めるために硬化剤を用いて架橋する。架橋のために、典型的には、コーティング層を形成するために調製される塗工液に、水溶性樹脂（Ａ）を架橋しうる硬化剤を含有させ、該塗工液を塗布する方法を採用することができる。この場合、主に、塗工液中の溶媒を除去することで水溶性樹脂と硬化剤との反応が進行することになる。硬化剤は、水溶性樹脂との反応性が高いものほど、反応後の架橋密度を高くすることができるため、得られるコーティング層が良好な耐水性を示すようになる。
【００４３】
本発明においては、水溶性の有機チタン化合物および水溶性の有機ジルコニウム化合物から選択される少なくとも１種からなる水溶性有機金属化合物（Ｂ）を、水溶性樹脂（Ａ）の硬化剤として用いる。上記の水溶性有機金属化合物（Ｂ）は水溶性樹脂（Ａ）との反応性が高いため、本発明においては、耐水性に優れるコーティング層を形成することができ、これによって耐水性の良好な偏光板が得られる。本明細書において、水溶性の有機チタン化合物および水溶性の有機ジルコニウム化合物とは、それぞれ、チタンまたはジルコニウムに、有機基が直接または酸素原子や窒素原子等による他の結合を介して結合した構造を、分子内に少なくとも１個有する化合物であって、水溶性を示すものを意味するものとする。なお水溶性とは、一般的には水溶液を形成しうる性質を意味し、本発明に用いる水溶性有機金属化合物（Ｂ）は、塗工液としたときに溶けた状態で存在するものであって、典型的には、２５℃における水１００ｇに対する溶解量が０．１ｇ程度以上であればよい。
【００４４】
本明細書において、上記の有機基とは、少なくとも炭素元素を含む基を意味し、例えば、アルキル基、アルコキシ基、アシル基等であることができる。また、結合とは共有結合だけを意味するものではなく、キレート状化合物等の配位による配位結合であってもよい。水溶性有機金属化合物（Ｂ）は、水溶性を発現させるために、通常は、水酸基、カルボキシル基、アミノ基のような極性基を有している。
【００４５】
前述のように、コーティング層を形成するための組成物に含有させる溶媒は、水溶性樹脂を溶解して均一な濃度分布とするために、水単独、または水と少量の有機溶媒との混合溶媒であることが好ましい。そこで、有機チタン化合物や有機ジルコニウム化合物も水溶性のものを用いる。
【００４６】
本発明において使用される水溶性有機金属化合物（Ｂ）は、種々の水溶性樹脂（Ａ）と良好に反応できることなどの観点から、典型例として、下記の式（１）〜（４）、
（ＨＯ）2Ｔｉ［ＯＣＨ（ＣＨ3）ＣＯＯＨ］2                      （１）
（Ｃ3Ｈ7Ｏ）2Ｔｉ［ＯＣＨ2ＣＨ2Ｎ（ＣＨ2ＣＨ2ＯＨ）2］2          （２）
（ＨＯ）2Ｚｒ［ＯＣＨ（ＣＨ3）ＣＯＯＨ］2                      （３）
（Ｃ3Ｈ7Ｏ）2Ｚｒ［ＯＣＨ2ＣＨ2Ｎ（ＣＨ2ＣＨ2ＯＨ）2］2          （４）
で表される化合物を挙げることができ、上記の式（１）および（２）で表される有機チタン化合物は特に典型的な例として挙げることができる。
【００４７】
本発明の水溶性有機金属化合物（Ｂ）として使用できる水溶性有機チタン化合物の好ましい市販品の例としては、松本製薬工業（株）から販売されている“オルガチックス  ＴＣ−３１０”、“オルガチックス  ＴＣ−３１５”、“オルガチックス  ＴＣ−３００”、“オルガチックス  ＴＣ−４００”（いずれも商品名）等がある。また、水溶性有機ジルコニウム化合物の好ましい市販品の例としては、松本製薬工業（株）から販売されている“オルガチックス  ＺＢ−４００”（商品名）等がある。これら市販品について、メーカーが呼称する化学略名とその化学構造、および濃度を以下に示す。
“オルガチックス  ＴＣ−３１０”：メーカー呼称の化学略名「乳酸チタン」；化学構造は上記式（１）；有効成分４４質量％、イソプロピルアルコール４０質量％、水１６質量％の溶液。
“オルガチックス  ＴＣ−３１５”メーカー呼称の化学略名「乳酸チタン」；化学構造は上記式（１）；有効成分４４質量％、水５６質量％の溶液。
“オルガチックス  ＴＣ−３００”：メーカー呼称の化学略名「乳酸チタン」；化学構造は上記式（１）；有効成分４２質量％、イソプロピルアルコール３８質量％、水２０質量％の溶液。
“オルガチックス  ＴＣ−４００”：メーカー呼称の化学略名「チタントリエタノールアミネート」；化学構造は上記式（２）；有効成分８０質量％、イソプロピルアルコール２０質量％の溶液。
“オルガチックス  ＺＢ−４００”：メーカー呼称の化学略名「ジルコニウム系化合物」；（化学構造は、水溶性の有機ジルコニウム化合物であること以外は不詳）；有効成分３０質量％、水７０質量％の溶液。
【００４８】
（コーティング層の形成方法）
本発明におけるコーティング層は、たとえば、上記の水溶性樹脂（Ａ）と水溶性有機金属化合物（Ｂ）と適当な溶媒とを含む組成物を塗工液とし、該塗工液を偏光子の少なくとも片面に塗布することによって形成することができる。溶媒は、前述のように、水単独、または水と少量の有機溶媒との混合溶媒であることが好ましく、水溶性の有機溶媒としては、たとえば、メタノール、エタノール、イソプロピルアルコール、１−プロパノール、１−ブタノール等のアルコール類を例示できる。たとえば水と少量のイソプロピルアルコールとの混合溶媒は、塗布作業性の向上の点で有利である傾向がある。水と有機溶媒との混合溶媒における水：有機溶媒の質量比は、たとえば１００：０〜５０：５０の範囲内とすることができる。
【００４９】
塗工液中の水溶性樹脂（Ａ）および水溶性有機金属化合物（Ｂ）の含有率は特に限定されないが、たとえば塗工液のＢ型粘度計による２５℃での溶液粘度が１〜３００ｍＰａ・ｓｅｃ程度、より典型的には３０〜１００ｍＰａ・ｓｅｃ程度となるように調整されることができる。
【００５０】
コーティング層１２を形成するために用いる水溶性樹脂（Ａ）と水溶性有機金属化合物（Ｂ）との割合は、水溶性樹脂（Ａ）１００質量部に対して水溶性有機金属化合物（Ｂ）１〜２００質量部の範囲内とされることが好ましく、水溶性樹脂（Ａ）および水溶性有機金属化合物（Ｂ）のそれぞれの種類等に応じて適宜決定すればよい。とりわけ、水溶性樹脂（Ａ）１００質量部に対する水溶性有機金属化合物（Ｂ）の量は、５〜２００質量部の範囲内とされることが好ましい。水溶性有機金属化合物（Ｂ）の量は、水溶性樹脂（Ａ）１００質量部に対して５質量部未満であっても、コーティング層の耐水性向上に効果を発揮するが、水溶性樹脂（Ａ）１００質量部に対して５〜２００質量部程度配合する場合、耐水性向上においてより一層良好な効果を発揮するため好ましい。水溶性有機金属化合物（Ｂ）の量は、水溶性樹脂（Ａ）１００質量部に対して、１０〜１００質量部の範囲内、さらに２０〜６０質量部の範囲内であることがより好ましい。
【００５１】
コーティング層１２の厚みは、１〜２０μｍの範囲内であることが好ましい。コーティング層１２の厚みが１μｍ以上である場合、偏光板の耐久性が特に良好であり、２０μｍ以下である場合、偏光板の光学特性が特に良好である。コーティング層１２の厚みは、１〜１０μｍの範囲内であることが特に好ましい。
【００５２】
＜保護層＞
図２は、本発明に係る偏光板の構成の例を示す断面図である。本発明においては、図２に示す偏光板２００のように、コーティング層１２が偏光子１１の片面に形成され、偏光子１１の該コーティング層１２が形成された面と反対の面に透明樹脂フィルムからなる保護層１３がさらに形成されてもよい。偏光子１１の片面に保護層１３を設ける場合、偏光板の耐久性が特に良好となる。またコーティング層１２が形成された面には保護層を形成しなくても良好な耐久性が得られ、この場合、たとえば偏光子の両面に保護層が形成されるような従来の構成と比べて光学特性の向上効果は十分良好に得られる。
【００５３】
保護層１３を構成する透明樹脂フィルムとしては、たとえば、セルロース系樹脂、環状オレフィン系樹脂、鎖状オレフィン系樹脂や、ポリイミド、ポリアミド、ポリエーテルイミド、ポリエーテルケトン、ポリエーテルスルホン、ポリフェニレンサルファイド、ポリフェニレンオキサイド、各種ポリエステル、ポリアセタール、ポリカーボネート、各種ポリ（メタ）アクリレート等を例示することができる。中でも、セルロース系樹脂、環状オレフィン系樹脂および鎖状オレフィン系樹脂から選択される樹脂からなる場合は、光弾性係数が比較的小さく、また無色で透明性に優れるなどの点で有利である。
【００５４】
セルロース系樹脂としては、トリアセチルセルロース、ジアセチルセルロース等の酢酸セルロース類を好ましく例示できる。環状オレフィン系樹脂は、環状オレフィン類から導かれるユニットを主成分とする樹脂であり、環状オレフィン類としては、ノルボルネンやジメタノオクタヒドロナフタレン、またそれらの置換体等を好ましく例示できる。鎖状オレフィン系樹脂は、鎖状オレフィン類から導かれるユニットを主成分とする樹脂であり、鎖状オレフィン類としては、エチレン、プロピレン、１−ブテン、１−ペンテン、２−メチルペンテン−１等を好ましく例示できる。ここで、主成分とは、全体の５０質量％を超える量で含有される成分を意味する。
【００５５】
保護層１３の形成方法としては従来公知の方法を適宜使用できるが、たとえば、接着剤を介して保護層１３を偏光子１１に貼合する方法は、特に好ましく採用され得る。ここで接着剤としては、ポリビニルアルコール系樹脂の水溶液からなる水系の接着剤や、硬化性成分を含む無溶剤型の接着剤などが例示される。
【００５６】
＜感圧式接着剤層＞
図３は、本発明に係る偏光板の構成の例を示す断面図である。本発明においては、図３に示す偏光板３００のように、コーティング層１２を挟んで偏光子１１と対向するように感圧式接着剤層１４がさらに形成されてもよい。この場合、本発明の偏光板を用いて光学部材や液晶表示装置を形成する際に、該感圧式接着剤層１４を偏光板と光学層や液晶セル等との接着層として作用させることができる。
【００５７】
感圧式接着剤とは、押さえるだけで他物質の表面に接着し、またこれを被着面から引き剥がす場合には、被着物に強度さえあればほとんど痕跡を残すことなく除去できる粘弾性体であって、粘着剤とも呼ばれるものである。感圧式接着剤には、アクリル系のもの、ウレタン系のもの、ゴム系のものなどがあるが、これらのなかから、透明で光学的に等方性のものを選択して用いればよい。なかでも、アクリル系の感圧式接着剤が好ましく用いられる。
【００５８】
感圧式接着剤層１４の形成方法としては公知の方法を適宜使用できるが、たとえば、コーティング層１２に直接粘着剤塗工液を塗工し、乾燥するダイレクト塗工法や、転写用基材上に予め形成されている感圧式接着剤層をコーティング層１２上に転写する転写法は、特に好ましく採用され得る。感圧式接着剤層１４の形成にあたり、その形成面（すなわちコーティング層１２の表面）に、コロナ放電処理の如き易接着処理を施すことも有効である。
【００５９】
＜その他の層＞
本発明の偏光板においては、たとえば、前述の保護層の上に、さらにハードコート層、アンチグレア層、反射防止膜等の表面処理層を設けてもよい。また、該保護層がこれらの表面処理層としての機能を有してもよい。
【００６０】
［光学部材］
本発明はまた、上述のいずれかの偏光板と光学層とが積層された積層体からなる光学部材をも提供する。図４は、本発明に係る光学部材の構成の例を示す断面図である。図４に示す光学部材４００は、偏光子１１の一方の面に保護層１３が、他方の面にコーティング層１２および感圧式接着剤層１４がこの順で、それぞれ形成されてなる偏光板３００の感圧式接着剤層１４側に、光学層２１が積層された積層体からなる。図４では、偏光板の片面（すなわち感圧式接着剤層１４側）のみに光学層を形成した構成について示しているが、本発明においては、保護層１３の外側に光学層を形成してもよいし、偏光板の両面に光学層を形成してもよい。
【００６１】
光学層としては、位相差板、集光シート、拡散フィルム、導光板、光反射シート、輝度向上フィルム、防眩性シート等が例示され、これらの光学層を目的に応じて組み合わせることによって光学部材に所望の光学特性を持たせることができる。これらのうち、位相差板は通常、図４と同様、感圧式接着剤層１４の外側に設けられる。また、集光シート、拡散フィルム、導光板、光反射シート、輝度向上フィルムおよび防眩性シートは通常、図４とは逆に、それぞれ、保護層１３の外側に設けられる。
【００６２】
光学部材の典型的な構成としては、たとえば、位相差板、偏光板、拡散フィルム、集光シート、導光板、光反射シートをこの順に積層した構成や、位相差板、偏光板、輝度向上フィルムをこの順に積層した構成、位相差板と偏光板とをこの順に積層した構成等が例示できる。
【００６３】
［液晶表示装置］
本発明はまた、液晶セルの少なくとも片面に本発明の偏光板が形成されてなり、該偏光板が感圧式接着剤層によって液晶セルに貼合されてなる液晶表示装置に関する。例えば、図３に示したような感圧式接着剤層１４が形成された偏光板３００を、その感圧式接着剤層１４側で液晶セルの少なくとも片面に貼合することにより、液晶表示装置とすることができる。
【００６４】
図５は、本発明に係る別の形態の液晶表示装置につき、その要部の構成の例を示す断面図である。図５に示す液晶表示装置５００においては、図４に示したような偏光板３００と光学層２１との積層体からなる光学部材４００が液晶セル３１を挟むように配置されている。図５に示す液晶表示装置５００においては、１対の光学部材４００が、各々の光学層２１側で液晶セル３１と対向するように配置されているが、本発明はこれに限定されない。また、液晶セルの片面には、図３に示したような感圧式接着剤層１４が形成された偏光板３００を、その感圧式接着剤層１４側で貼合し、液晶セルの他面には、図４に示したような光学部材４００を、その光学層２１側で感圧式接着剤層を介して貼合することにより、さらに別形態の液晶表示装置とすることもできる。
【００６５】
図３に示したような感圧式接着剤層１４が形成された偏光板３００を液晶表示装置に適用する場合は、その感圧式接着剤層１４側で液晶セルに貼合すればよい。また、図４に示したような光学層２１が形成された光学部材４００を液晶表示装置に適用する場合は、光学部材の表面に感圧式接着剤層を形成し、該感圧式接着剤層を介して光学部材と液晶セルとを貼合することができる。
【００６６】
液晶表示装置を構成する液晶セルは、ＴＮ（Ｔｗｉｓｔｅｄ  Ｎｅｍａｔｉｃ）、ＳＴＮ（Ｓｕｐｅｒ  Ｔｗｉｓｔｅｄ  Ｎｅｍａｔｉｃ）、  ＶＡ（Ｖｅｒｔｉｃａｌ  Ａｌｉｇｎｍｅｎｔ）、  ＩＰＳ（Ｉｎ−Ｐｌａｎｅ  Ｓｗｉｔｃｈｉｎｇ）等、液晶表示装置の分野で知られている各種のモードのものであることができる。特に、ＩＰＳモードの液晶表示装置における視野角特性の向上効果は、本発明において顕著に発揮される。
【００６７】
なお液晶セルは、典型的には、対向する１対の基板と、該基板の対向する面の一方または双方に設けられた電極と、該基板で挟まれた領域内に充填された液晶層とを少なくとも含む構造を有する。ＴＮモードやＳＴＮモード、ＶＡモードの場合は、上記１対の基板のそれぞれ対向する面に、電極が設けられる。またＩＰＳモードの場合は、一方の基板の液晶層側に、平行な櫛歯状の電極が配置される。ＩＰＳモードの場合、液晶セルの上下に配置する偏光板は、それぞれの吸収軸を直交させて、ノーマリーブラックとするのが通例である。この場合、電圧無印加で黒表示時の液晶分子の配向方向（液晶セルの遅相軸）に対して、一方の偏光板の吸収軸が平行となり、他方の偏光板の吸収軸が直交するように配置される。そして、透過型液晶表示装置として用いる場合は、一方の偏光板の外側にバックライトが配置される。
【００６８】
本発明の偏光板を用いることにより、たとえば偏光子のクラックの発生が防止される等、環境の変化に対する耐久性が良好であり、かつ薄型で光学特性にも優れる液晶表示装置を得ることができる。
【実施例】
【００６９】
以下、実施例を挙げて本発明をより詳細に説明するが、本発明はこれらに限定されるものではない。以下の手順で、実施例１および比較例１，２に係る偏光板、および液晶表示装置としての液晶テレビを作製した。
【００７０】
［実施例１］
＜コーティング層を形成するための塗工液の調製＞
水溶性樹脂（Ａ）として、市販のアニオン変性ポリビニルアルコール（（株）クラレ製：ＫＬ−５０６）を用い、該ポリビニルアルコールを、水／イソプロピルアルコール（ＩＰＡ）混合溶液に下記の組成比で混合し、数時間放置して溶解させた。その後、速やかに８０℃に昇温して１時間ほど攪拌した後、攪拌を続けながら緩やかに液温を室温まで戻してポリビニルアルコールの水／ＩＰＡ溶液を得た。得られたポリビニルアルコール溶液を攪拌しながら、水溶性有機金属化合物（Ｂ）としてオルガチックスＴＣ−３１０を加え、さらに３０分ほど攪拌を続け、塗工液を完成させた。
水              １００．０質量部
ＩＰＡ            １２．９質量部
ＫＬ−５０６      １２．９質量部
ＴＣ−３１０      １２．９質量部
＜片面保護層付きの偏光板の作製＞
図３に示す構成の偏光板３００を作製した。平均重合度約２,４００、ケン化度９９.９モル％以上で厚さ７５μｍのＰＶＡ（ポリビニルアルコール）フィルムを、乾式で約５倍に一軸延伸し、さらに緊張状態を保ったまま、６０℃の純水に１分間浸漬した後、ヨウ素／ヨウ化カリウム／水の質量比が０.０５／５／１００の水溶液に、２８℃で６０秒間浸漬して染色した。その後、ヨウ化カリウム／ホウ酸／水の質量比が８.５／８.５／１００の水溶液に、７２℃で３００秒間浸漬した。引き続き、２６℃の純水で２０秒間洗浄した後、９０℃で乾燥して、ＰＶＡにヨウ素が吸着配向された、２５μｍ厚の偏光子１１を得た。
【００７１】
別途、水１００質量部に特殊変性ＰＶＡ（日本合成化学工業（株）製：Ｚ２００）を３質量部溶かした水溶液に、架橋反応触媒として塩化亜鉛を０．３５質量部添加した溶液Ａと、水１００質量部に特殊変性ＰＶＡの架橋剤であるグリオキザールを０．２８質量部および粘度調整剤として高ケン化度ＰＶＡ（（株）クラレ製：ＰＶＡ−１１７Ｈ）を３質量部溶かした溶液Ｂとを用意し、溶液Ａおよび溶液Ｂを混合して、水系接着剤とした。先に得られた偏光子１１の片面に、保護層１３となるトリアセチルセルロースフィルム（コニカミノルタオプト（株）製：ＫＣ４ＵＹ）（４０μｍ厚）を上記の水系接着剤で接着し、溶媒を熱風で除去することで、片面保護層付きの偏光板を得た。
【００７２】
かかる片面保護層付きの偏光板の該保護層１３とは反対側の面に、上記で調製した塗工液を卓上バーコーターで塗布し、８０℃のオーブン内で３分間乾燥させて溶媒を除去し、コーティング層１２を形成した。このコーティング層１２の乾燥後の厚みは、面内バラツキを含めて４．５〜５．０μｍであった。
【００７３】
該コーティング層１２の表面に２８０Ｗの強度でコロナ放電処理を行なった後、離型処理が施されたポリエチレンテレフタレート（ＰＥＴ）フィルム上に２５μｍ厚で形成された感圧式接着剤層１４（リンテック（株）製：Ｐ−３１３２、以下「離型フィルム付き感圧式接着剤」と称し、その支持体であるＰＥＴフィルムを「離型フィルム」と称する）を貼り付け、感圧式接着剤層１４が形成された偏光板３００を複数枚得た。偏光板３００の厚みは、離型フィルムを除いて９５μｍであった。
【００７４】
＜偏光板の評価＞
上記で作製した感圧式接着剤層付き偏光板３００から感圧式接着剤層上の離型フィルムを剥がし、その感圧式接着剤層１４側をソーダガラスに貼り合わせてガラス貼合サンプルを作製し、５０℃５気圧の条件下で２０分間処理した。
【００７５】
次に、該ガラス貼合サンプルを下記に示すような冷熱衝撃試験に供した後、該ガラス貼合サンプルを取り出してその外観を評価した。その結果、偏光子１１にワレは発生していなかった。
冷熱衝撃試験
条件１：−３５℃乾燥条件下に３０分間晒す。
条件２：条件１の処理後すぐに８５℃乾燥条件下に移し、３０分間晒す。
上記の条件１と条件２との処理を１サイクルとして、１００サイクル処理を行なった。
【００７６】
＜液晶表示装置の作製と評価＞
図６は、実施例１で作製した液晶表示装置の構成を示す断面図であり、図７は、図６に示す液晶表示装置における偏光子の吸収軸と液晶セルの遅相軸（電圧無印加時、すなわち黒表示時の液晶分子の配向方向、以下同じ）との関係を示す図である。図７には、視認側の偏光子１１の吸収軸Ａ、液晶セル３１の遅相軸Ｂ、およびバックライト側の偏光子１１の吸収軸Ｃがそれぞれ示されている。
【００７７】
市販のＩＰＳモードの液晶テレビ（（株）日立製作所製：Ｗｏｏｏ７０００）を分解し、偏光板や位相差板等の光学層を全て剥がして液晶セルを取り出した。得られた液晶セル３１の上下に、上記で作製した偏光板３００を、図６に示すような構成で貼り合わせた。再び液晶テレビを組み立ててから、黒を表示させた状態で市販の視野角測定装置（ＥＬＤＩＭ社製：ＥＺ−ｃｏｎｔｒａｓｔ）を用いて、全方位からの色目を測定し、光学特性の指標として視野角特性を評価した。
【００７８】
［比較例１］
図８は、比較例１で作製した液晶表示装置の構成を示す断面図であり、図９は、図８に示す液晶表示装置における偏光子の吸収軸と液晶セルの遅相軸との関係を示す図である。図９には、視認側の偏光子１１の吸収軸Ａ、液晶セル３１の遅相軸Ｂ、およびバックライト側の偏光子１１の吸収軸Ｃがそれぞれ示されている。
【００７９】
２５μｍ厚の偏光子１１の片側に４０μｍ厚のトリアセチルセルロースフィルムが保護層１３として形成されてなる偏光板の該保護層１３とは反対側の面に、２８０Ｗの強度でコロナ放電処理を行なった後、実施例１で用いたのと同じ離型フィルム付き感圧式接着剤を貼り付け、感圧式接着剤層１４が形成された偏光板を複数枚得た。該偏光板の厚みは、離型フィルムを除いて９０μｍであった。
【００８０】
上記で作製した感圧式接着剤層付き偏光板から感圧式接着剤層上の離型フィルムを剥がし、その感圧式接着剤層側をソーダガラスに貼り合わせてガラス貼合サンプルを作製し、５０℃５気圧の条件下で２０分間処理した。
【００８１】
次に、該ガラス貼合サンプルを実施例１で述べた冷熱衝撃試験に供した後、該ガラス貼合サンプルを取り出してその外観を評価した。その結果、偏光子１１に多数のワレが発生していた。
【００８２】
また、実施例１と同様の方法で得た液晶セル３１の上下に、上記で作製した感圧式接着剤層付き偏光板を図８に示すような構成で貼り合わせた。再び液晶テレビを組み立ててから、実施例１と同じ手法で、黒を表示させた状態での視野角特性を評価した。
【００８３】
［比較例２］
図１０は、比較例２で作製した液晶表示装置の構成を示す断面図であり、図１１は、図１０に示す液晶表示装置における偏光子の吸収軸と液晶セルの遅相軸との関係を示す図である。図１１には、視認側の偏光子１１の吸収軸Ａ、液晶セル３１の遅相軸Ｂ、およびバックライト側の偏光子１１の吸収軸Ｃがそれぞれ示されている。
【００８４】
２５μｍ厚の偏光子１１の両側に４０μｍ厚のトリアセチルセルロースフィルムが保護層１３として形成されてなる偏光板の片面に、２８０Ｗの強度でコロナ放電処理を行なった後、実施例１で用いたのと同じ離型フィルム付き感圧式接着剤を貼り付け、感圧式接着剤層１４が形成された偏光板を複数枚得た。該偏光板の厚みは、離型フィルムを除いて１３０μｍであった。
【００８５】
上記で作製した感圧式接着剤層付き偏光板から感圧式接着剤層上の離型フィルムを剥がし、その感圧式接着剤層側をソーダガラスに貼り合わせてガラス貼合サンプルを作製し、５０℃５気圧の条件下で２０分間処理した。
【００８６】
次に、該ガラス貼合サンプルを実施例１で述べた冷熱衝撃試験に供した後、該ガラス貼合サンプルを取り出してその外観を評価した。その結果、偏光子１１にワレは発生していなかった。
【００８７】
また、実施例１と同様の方法で得た液晶セル３１の上下に、上記で作製した感圧式接着剤層付き偏光板を図１０に示すような構成で貼り合わせた。再び液晶テレビを組み立ててから、実施例１と同じ手法で、黒を表示させた状態での視野角特性を評価した。
【００８８】
図１２は、実施例１で作製した液晶テレビについて、法線方向からの傾斜角および画面上下左右の方位角を様々に変化させて液晶ディスプレイを見た場合の色目の評価結果を示すｘｙ色度図であり、図１３は、比較例１で作製した液晶テレビについて、法線方向からの傾斜角および画面上下左右の方位角を様々に変化させて液晶ディスプレイを見た場合の色目の評価結果を示すｘｙ色度図であり、図１４は、比較例２で作製した液晶テレビについて、法線方向からの傾斜角および画面上下左右の方位角を様々に変化させて液晶ディスプレイを見た場合の色目の評価結果を示すｘｙ色度図である。
【００８９】
これらのｘｙ色度図において、横軸がｘ軸、縦軸がｙ軸とされ、外側の閉曲線は単色光の刺激値を表す単色光軌跡であって、右端でｘの最も大きい点が波長７８０ｎｍ、上端でｙの最も大きい点が波長５２０ｎｍ付近、そして左下でｙの最も小さい点が波長３８０ｎｍに相当する。（ｘ＝０．３３，ｙ＝０．３３）の付近が白色に相当し、外側閉曲線内の概ね右下側が赤、上側が緑、左下側が青に相当する。内側にある点の集まりが実際の測定データであって、法線からの傾斜角を０〜８０度の範囲で、また、画面右方向を０度として方位角を０〜３６０度の範囲でそれぞれ変化させたときの、色度の測定データがプロットされている。この測定データを表す点の集まりの面積が小さいほど、視野角による色変化が小さいことを意味する。
【００９０】
図１２〜１４に示す結果から、実施例１および比較例１で作製した液晶テレビにおいては、色目の角度依存性が少なく、視野角特性に優れている一方、比較例２で作製した液晶テレビにおいては、見る角度によって色変化が大きく、視野角特性に劣ることが分かった。
【００９１】
上記の結果を表１にまとめる。
【００９２】
【表１】
2008257025.tif 000003
【００９３】
上記の結果から、偏光子と液晶セルとの間に保護層もコーティング層も形成されていない比較例１においては、偏光板の厚みが９０μｍと薄く、液晶表示装置の光学特性も確保できたが、冷熱衝撃試験において偏光子にワレが発生し、偏光板の耐久性が十分得られなかったことが分かる。また、偏光子の両面に保護層を形成した比較例２においては、偏光板の耐久性は確保できたものの、偏光板の厚みが１３０μｍと厚く、液晶表示装置の光学特性も十分確保できなかったことが分かる。これに対して、偏光子の一方の面にコーティング層を形成し、他方の面に保護層を形成した実施例１においては、偏光板の厚みが９５μｍと薄く、かつ偏光板の耐久性と液晶表示装置の光学特性とを良好に確保できたことが分かる。これらの結果から、本発明に係る偏光板は、液晶表示装置の例である液晶テレビへの実装時に優れた光学特性を与え、薄型であり、かつ耐久性にも優れることが確認された。
【００９４】
今回開示された実施の形態および実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００９５】
本発明に係る偏光板は、液晶表示装置、特にＩＰＳモードの液晶ディスプレイに実装した際に良好な光学特性が得られ、かつ、環境の変化に対する耐久性に優れるものである。また、偏光板の厚みも従来よりも薄く設計できることから、本発明は、薄型の液晶表示装置に対して好適に適用され得る。
【図面の簡単な説明】
【００９６】
【図１】本発明に係る偏光板の構成の例を示す断面図である。
【図２】本発明に係る偏光板の構成の例を示す断面図である。
【図３】本発明に係る偏光板の構成の例を示す断面図である。
【図４】本発明に係る光学部材の構成の例を示す断面図である。
【図５】本発明に係る別の形態の液晶表示装置につき、その要部の構成の例を示す断面図である。
【図６】実施例１で作製した液晶表示装置の構成を示す断面図である。
【図７】図６に示す液晶表示装置における偏光子の吸収軸と液晶セルの遅相軸との関係を示す図である。
【図８】比較例１で作製した液晶表示装置の構成を示す断面図である。
【図９】図８に示す液晶表示装置における偏光子の吸収軸と液晶セルの遅相軸との関係を示す図である。
【図１０】比較例２で作製した液晶表示装置の構成を示す断面図である。
【図１１】図１０に示す液晶表示装置における偏光子の吸収軸と液晶セルの遅相軸との関係を示す図である。
【図１２】実施例１で作製した液晶テレビについて、法線方向からの傾斜角および画面上下左右の方位角を様々に変化させて液晶ディスプレイを見た場合の色目の評価結果を示すｘｙ色度図である。
【図１３】比較例１で作製した液晶テレビについて、法線方向からの傾斜角および画面上下左右の方位角を様々に変化させて液晶ディスプレイを見た場合の色目の評価結果を示すｘｙ色度図である。
【図１４】比較例２で作製した液晶テレビについて、法線方向からの傾斜角および画面上下左右の方位角を様々に変化させて液晶ディスプレイを見た場合の色目の評価結果を示すｘｙ色度図である。
【符号の説明】
【００９７】
１００，２００，３００  偏光板、１１  偏光子、１２  コーティング層、１３  保護層、１４  感圧式接着剤層、２１  光学層、３１  液晶セル、４００  光学部材、５００  液晶表示装置。
【図１】
2008257025.tif 000004
【図２】
2008257025.tif 000005
【図３】
2008257025.tif 000006
【図４】
2008257025.tif 000007
【図５】
2008257025.tif 000008
【図６】
2008257025.tif 000009
【図７】
2008257025.tif 000010
【図８】
2008257025.tif 000011
【図９】
2008257025.tif 000012
【図１０】
2008257025.tif 000013
【図１１】
2008257025.tif 000014
【図１２】
2008257025.tif 000015
【図１３】
2008257025.tif 000016
【図１４】
2008257025.tif 000017